ХИРУРГИЧЕСКИЕ ИГЛЫ ИЗ ВОЛЬФРАМОВОГО СПЛАВА

1. Способ изготовления хирургической иглы из вольфрамового сплава, включающий в себя этап нагрева заготовок для изготовления игл из вольфрамового сплава или хирургической иглы из вольфрамового сплава до некоторой температуры ниже температуры перекристаллизации используемого сплава.
2. Способ по п.1, где упомянутые заготовки для изготовления игл из вольфрамового сплава или игла нагреваются до температуры в диапазоне от приблизительно 350 до приблизительно 1900°C.
3. Способ по п.2, где упомянутые заготовки для изготовления игл из вольфрамового сплава или игла содержат по меньшей мере один или более металлов, выбранных из группы, содержащей рений, тантал или молибден.
4. Способ по п.3, где упомянутые заготовки для изготовления игл из вольфрамового сплава или игла содержат рений.
5. Способ по п.2, где упомянутые заготовки для изготовления игл из вольфрамового сплава или игла содержат до 30 вес.% рения, остальное - вольфрам.
6. Способ по п.5, где упомянутые заготовки для изготовления игл из вольфрамового сплава или игла содержат от приблизительно 20 до приблизительно 26 вес.% рения, остальное - вольфрам.
7. Способ по п.6, где упомянутые заготовки для изготовления игл из вольфрамового сплава или игла выдерживаются в течение приблизительно 0,5 ч при температуре от 800 до 1150°C.
8. Способ по п.6, где упомянутые хирургические иглы из вольфрамового сплава изгибают перед нагревом.
9. Способ по п.8, где упомянутые изогнутые хирургические иглы нагревают до температуры в диапазоне от приблизительно 700 до приблизительно 1900°C в инертной или восстановительной атмосфере.
10. Способ по п.3, где упомянутые заготовки для изготовления игл из вольфрамового сплава или иглу нагревают до температуры в диапазоне от приблизительно 800 до приблизительно 1150°C в инертной или восстановительной атмосфере.
11. Способ по п.3, где упомянутые заготовки для изготовления игл из вольфрамового сплава или иглу нагревают до температуры в диапазоне от приблизительно 350 до приблизительно 900°C в окислительной атмосфере.
12. Хирургическая игла, полученная в соответствии со способом, включающим в себя этапы (1) формования заготовок из вольфрамового сплава с содержанием вплоть до 30 вес.% рения и остальное - вольфрам в хирургические иглы; и (2) нагрев упомянутых хирургических игл до температуры в диапазоне от приблизительно 700 до приблизительно 1900°C в инертной или восстановительной атмосфере в течение периода от приблизительно 0,01 до 1 ч.
13. Хирургическая игла по п.12, далее обработанная путем нагрева упомянутой иглы при температуре от приблизительно 350 до приблизительно 900°C в окислительной атмосфере в течение периода от приблизительно 0,01 до 1 ч.
14. Хирургическая игла, полученная в соответствии со способом, включающим в себя нагрев заготовок для изготовления игл из вольфрамового сплава или иглы при температуре от приблизительно 350 до приблизительно 900°C в окислительной атмосфере в течение периода от приблизительно 0,01 до 1 ч.